(57)【要約】【課題】ポリマーと無機材料とを結合させることができる新規な有機シランを提供する。【解決手段】下記式（１）及び／又は（２）で表される有機シランである（式中、Ｘ１、Ｘ２、Ｘ３は水素原子又は炭素数１〜３のアルキル基。Ａ１、Ａ２は炭素数１〜２２の飽和・不飽和アルキル基、ベンズイミダゾール基、ベンゾチアゾール基、イミダゾール基又は−ＣｘＨ２ｘ−ＳｉＲ１Ｒ２Ｒ３（但し、少なくとも一方は−ＣｘＨ２ｘ−ＳｉＲ１Ｒ２Ｒ３）。Ｒ１、Ｒ２、Ｒ３は炭素数１〜３のアルキル基又はアルコキシ基（少なくとも１つはアルコキシ基）。ｘ＝２〜４）。【化１】2014177430.tif 000019【選択図】なし【特許請求の範囲】
【請求項１】
下記一般式（１）及び／又は（２）で表される有機シラン。
【化１】
2014177430.tif 000016
（式中、Ｘ１、Ｘ２及びＸ３はそれぞれ独立に水素原子又は炭素数１〜３のアルキル基である。Ａ１及びＡ２はそれぞれ炭素数１〜２２の飽和もしくは不飽和アルキル基、下記式（６ａ）で表されるベンズイミダゾール基、下記式（７ａ）で表されるベンゾチアゾール基、下記（８ａ）で表されるイミダゾール基又は−ＣｘＨ２ｘ−ＳｉＲ１Ｒ２Ｒ３であり、少なくとも一方は−ＣｘＨ２ｘ−ＳｉＲ１Ｒ２Ｒ３である。Ｒ１、Ｒ２及びＲ３はそれぞれ炭素数１〜３のアルキル基又はアルコキシ基であり、少なくとも１つはアルコキシ基である。ｘは２〜４の整数である。−Ｓ−Ａ２はシクロヘキシル基の３位又は４位の炭素原子に結合しており、３位に結合したものと４位に結合したものの混合物であってもよい。）
【化２】
2014177430.tif 000017
（式中、Ｒ４、Ｒ５、Ｒ６、Ｒ７、Ｒ８、Ｒ９、Ｒ１０、Ｒ１１、Ｒ１２、Ｒ１３、Ｒ１４及びＲ１５はそれぞれ独立に水素原子又はメチル基である。）
【請求項２】
上記一般式（１）及び（２）において、Ｘ１が炭素数１〜３のアルキル基であり、−Ｓ−Ａ２がシクロヘキシル基の３位の炭素原子に結合したことを特徴とする請求項１記載の有機シラン。
【請求項３】
上記一般式（１）及び（２）において、Ｘ１が水素原子であり、−Ｓ−Ａ２がシクロヘキシル基の３位又は４位の炭素原子に結合しており、３位に結合したものと４位に結合したものの混合物であることを特徴とする請求項１記載の有機シラン。
【請求項４】
請求項１〜３のいずれか１項に記載の有機シランの製造方法であって、下記一般式（３）で表される化合物と、下記一般式（４）で表される化合物、又は下記一般式（５）〜（８）で表される化合物からなる群から選択された少なくとも１種の化合物及び一般式（４）で表される化合物と、を反応させることを特徴とする有機シランの製造方法。
【化３】
2014177430.tif 000018
（式中、Ｘ１、Ｘ２及びＸ３はそれぞれ独立に水素原子又は炭素数１〜３のアルキル基である。Ｒ１、Ｒ２及びＲ３はそれぞれ炭素数１〜３のアルキル基又はアルコキシ基であり、少なくとも１つはアルコキシ基である。ｘは２〜４の整数である。ｍは１〜２２の整数であり、ｎは３〜４５の整数である。Ｒ４、Ｒ５、Ｒ６、Ｒ７、Ｒ８、Ｒ９、Ｒ１０、Ｒ１１、Ｒ１２、Ｒ１３、Ｒ１４及びＲ１５はそれぞれ独立に水素原子又はメチル基である。）
【請求項５】
前記一般式（３）で表される化合物と前記一般式（４）で表される化合物とを反応させた後、得られた化合物と前記一般式（５）〜（８）で表されるいずれかの化合物とを反応させることを特徴とする請求項４記載の有機シランの製造方法。
【請求項６】
上記一般式（３）で表される化合物が、４−ビニル−１−シクロヘキセン又はリモネンである請求項４又は５記載の有機シランの製造方法。
【請求項７】
反応触媒としてラジカル発生剤を用いることを特徴とする請求項４〜６のいずれか１項に記載の有機シランの製造方法。
【発明の詳細な説明】
【技術分野】
【０００１】
本発明は、新規な有機シラン、及びその製造方法に関するものである。
【背景技術】
【０００２】
一般にエラストマー組成物には、補強剤としてカーボンブラックやシリカなどの補強性フィラーが配合される。補強性フィラーは、充填量を多くすると、エラストマー中での分散不良などの問題が生じやすい。そこで、エラストマーと無機フィラーの双方に対して反応性又は相互作用を有する種々のシランカップリング剤が用いられている。
【０００３】
例えば、従来、ジエン系ポリマーと反応するシランカップリング剤として、ポリスルフィドシラン、メルカプトシラン、メルカプト基をカルボン酸でブロックしてなる保護化メルカプトシランなどが用いられている。これらはいずれも熱および塩基性条件下で反応するとされている。一方、モノスルフィド結合（−Ｃ−Ｓ−Ｃ−）を持つ有機シランは、熱的にも比較的安定であるため、一般にジエン系ポリマーと直接反応させるのは難しい。
【０００４】
特許文献１〜３には、シラン化環状コアポリスルフィド化合物またはシリル化コアポリスルフィド化合物の製造方法、及びそれを用いたエラストマー組成物が開示されている。しかしながら、これらに開示された有機シランは、複数のポリスルフィド基を有するものであり、モノスルフィド結合を持つ有機シランを開示したものではない。
【０００５】
一方、特許文献４には、ゴム配合中にエーテルアルコールを放出するエーテルアルコキシ硫黄シランが開示されており、該シランは、ポリスルフィドシランカップリング剤やメルカプトシランカップリング剤を、エーテルアルコールによってエステル交換することにより調製されている。また、特許文献５には、ビニルエーテル基を有する化合物でメルカプトシランをブロックしてなるシランカップリング剤が開示されている。
【先行技術文献】
【特許文献】
【０００６】
【特許文献１】特表２０１０−５１４７６６号公報
【特許文献２】特表２０１０−５１４７６５号公報
【特許文献３】特表２０１０−５１４９０７号公報
【特許文献４】特表２００６−５２３２５９号公報
【特許文献５】国際公開第２００７／１３２９０９号
【発明の概要】
【発明が解決しようとする課題】
【０００７】
本発明は、モノスルフィド結合を持つ新規な有機シランを提供することを目的とする。
【課題を解決するための手段】
【０００８】
本発明に係る有機シランは、下記一般式（１）及び／又は（２）で表されるものである。
【化１】
2014177430.tif 000002
【０００９】
式中、Ｘ１、Ｘ２及びＸ３はそれぞれ独立に水素原子又は炭素数１〜３のアルキル基である。Ａ１及びＡ２はそれぞれ炭素数１〜２２の飽和もしくは不飽和アルキル基、下記式（６ａ）で表されるベンズイミダゾール基、下記式（７ａ）で表されるベンゾチアゾール基、下記（８ａ）で表されるイミダゾール基又は−ＣｘＨ２ｘ−ＳｉＲ１Ｒ２Ｒ３であり、少なくとも一方は−ＣｘＨ２ｘ−ＳｉＲ１Ｒ２Ｒ３である。Ｒ１、Ｒ２及びＲ３はそれぞれ炭素数１〜３のアルキル基又はアルコキシ基であり、少なくとも１つはアルコキシ基である。ｘは２〜４の整数である。−Ｓ−Ａ２はシクロヘキシル基の３位又は４位の炭素原子に結合しており、３位に結合したものと４位に結合したものの混合物であってもよい。
【化２】
2014177430.tif 000003
【００１０】
式中、Ｒ４、Ｒ５、Ｒ６、Ｒ７、Ｒ８、Ｒ９、Ｒ１０、Ｒ１１、Ｒ１２、Ｒ１３、Ｒ１４及びＲ１５はそれぞれ独立に水素原子又はメチル基である。
【００１１】
本発明に係る有機シランの製造方法は、下記一般式（３）で表される化合物と、下記一般式（４）で表される化合物、又は下記一般式（５）〜（８）で表される化合物からなる群から選択された少なくとも１種の化合物及び一般式（４）で表される化合物と、を反応させるものである。
【化３】
2014177430.tif 000004
【００１２】
式中、Ｘ１、Ｘ２及びＸ３はそれぞれ独立に水素原子又は炭素数１〜３のアルキル基である。Ｒ１、Ｒ２及びＲ３はそれぞれ炭素数１〜３のアルキル基又はアルコキシ基であり、少なくとも１つはアルコキシ基である。ｘは２〜４の整数である。ｍは１〜２２の整数であり、ｎは３〜４５の整数である。Ｒ４、Ｒ５、Ｒ６、Ｒ７、Ｒ８、Ｒ９、Ｒ１０、Ｒ１１、Ｒ１２、Ｒ１３、Ｒ１４及びＲ１５はそれぞれ独立に水素原子又はメチル基である。
【発明の効果】
【００１３】
本発明に係る有機シランは、モノスルフィド結合を持つものでありながら、ジエン系ポリマー等のポリマーと反応又は相互作用することができ、ポリマーと無機フィラー等の無機材料とを結合させることができる。
【００１４】
本発明に係る有機シランの製造方法であると、Ｃ＝Ｃとメルカプト基とのエン−チオール反応を用いたことにより、簡単に高収率に有機シランを製造することができる。
【発明を実施するための形態】
【００１５】
以下、本発明の実施に関連する事項について詳細に説明する。
【００１６】
本実施形態に係る有機シランは、下記式（１）及び／又は（２）で表されるシラン化合物である。すなわち、該有機シランは、式（１）で表される化合物、式（２）で表される化合物、又は式（１）で表される化合物と式（２）で表される化合物との混合物であってもよい。
【化４】
2014177430.tif 000005
【００１７】
これら式（１）及び（２）において、Ｘ１、Ｘ２及びＸ３は、それぞれ独立に、水素原子又は炭素数１〜３のアルキル基であり、好ましくは、水素原子、メチル基、又はエチル基であり、更に好ましくは水素原子又はメチル基である。一実施形態において、後述するエン−チオール反応における反応の順番を制御するという観点から、Ｘ２は水素原子であることが好ましい。
【００１８】
式（１）及び（２）において、Ａ１及びＡ２は、それぞれ、炭素数１〜２２の飽和もしくは不飽和アルキル基、下記式（６ａ）で表されるベンズイミダゾール基、下記式（７ａ）で表されるベンゾチアゾール基、下記式（８ａ）で表されるイミダゾール基、又は、−ＣｘＨ２ｘ−ＳｉＲ１Ｒ２Ｒ３であり、Ａ１及びＡ２の少なくとも一方は、−ＣｘＨ２ｘ−ＳｉＲ１Ｒ２Ｒ３である。ここで、炭素数１〜２２の飽和又は不飽和アルキル基は、直鎖状でも分岐状でもよく、また不飽和の場合、二重結合の位置及び数は特に限定されない。飽和又は不飽和アルキル基の炭素数としては１〜１８であることが好ましく、より好ましくは３〜１０である。
【化５】
2014177430.tif 000006
【００１９】
式（６ａ）、（７ａ）及び（８ａ）において、Ｒ４、Ｒ５、Ｒ６、Ｒ７、Ｒ８、Ｒ９、Ｒ１０、Ｒ１１、Ｒ１２、Ｒ１３、Ｒ１４及びＲ１５はそれぞれ独立に水素原子又はメチル基である。そのため、上記式で表されるベンズイミダゾール基、ベンゾチアゾール基及びイミダゾール基は、置換基としてメチル基を有してもよく、有していなくてもよい。好ましくは、式（６ａ）において、Ｒ４、Ｒ５、Ｒ６、Ｒ７及びＲ８は、全てが水素原子か、又はいずれか１つがメチル基でその他が水素原子である。式（７ａ）において、Ｒ９、Ｒ１０、Ｒ１１及びＲ１２は、全てが水素原子か、又はいずれか１つがメチル基でその他が水素原子であることが好ましい。式（８ａ）において、Ｒ１３、Ｒ１４及びＲ１５は、全てが水素原子か、又はいずれか１つがメチル基でその他が水素原子であることが好ましい。
【００２０】
Ａ１及びＡ２は、ともに−ＣｘＨ２ｘ−ＳｉＲ１Ｒ２Ｒ３であってもよく、また、いずれか一方が−ＣｘＨ２ｘ−ＳｉＲ１Ｒ２Ｒ３の場合、Ａ１及びＡ２のいずれでもよい。なお、後述するエン−チオール反応において、−Ｓ−Ａ２よりも−Ｓ−Ａ１の方が生成されやすいことに鑑みると、Ａ１が−ＣｘＨ２ｘ−ＳｉＲ１Ｒ２Ｒ３であることが、無機フィラーとの結合部位を、より確実に組み込むことができる上で好ましい。
【００２１】
上記Ｒ１、Ｒ２及びＲ３は、それぞれ、炭素数１〜３のアルキル基又はアルコキシ基であり、少なくとも１つはアルコキシ基である。アルキル基としては、例えば、メチル基又はエチル基が好ましい。アルコキシ基としては、例えば、メトキシ基又はエトキシ基が好ましい。Ｒ１、Ｒ２及びＲ３は、好ましくは２つ以上がアルコキシ基であり、更に好ましくは３つともアルコキシ基である。すなわち、−ＳｉＲ１Ｒ２Ｒ３で表されるアルコキシシリル基は、アルキルジアルコキシシリル基又はトリアルコキシシリル基であることが好ましく、より好ましくは、トリエトキシシリル基又はトリメトキシシリル基などのトリアルコキシシリル基である。
【００２２】
上記ｘは２〜４の整数である。従って、−ＣｘＨ２ｘ−は、炭素数２〜４のアルキレン基（アルカンジイル基）を示し、具体的には、エチレン基、プロピレン基、ブチレン基が挙げられ、これらは直鎖状でも分岐状であってもよい。
【００２３】
式（１）及び（２）において、−Ｓ−Ａ２はシクロヘキシル基の３位又は４位の炭素原子に結合しており、３位に結合したものと４位に結合したものの混合物であってもよい。すなわち、実施形態に係る有機シランは、式（１）において、３位に結合したものであってもよく、４位に結合したものであってもよく、両者の混合物であってもよく、また、式（２）において、３位に結合したものであってもよく、４位に結合したものであってもよく、両者の混合物であってもよく、または、これらの式（１）及び式（２）の化合物の２種以上の組み合わせからなる混合物であってもよい。
【００２４】
ある実施形態において、上記式（１）及び（２）中、Ｘ１が炭素数１〜３のアルキル基である場合、−Ｓ−Ａ２はシクロヘキシル基の３位の炭素原子に結合してもよい。すなわち、この場合、有機シランは、下記式（１−１）及び／又は（２−１）で表される化合物である。
【化６】
2014177430.tif 000007
【００２５】
式（１−１）及び（２−１）において、Ｘ１１は炭素数１〜３のアルキル基であり、Ｘ２、Ｘ３、Ａ１及びＡ２はそれぞれ上記式（１）及び（２）中のＸ２、Ｘ３、Ａ１及びＡ２と同じである。
【００２６】
他の実施形態において、上記式（１）及び（２）中、Ｘ１が水素原子である場合、−Ｓ−Ａ２はシクロヘキシル基の３位又は４位の炭素原子に結合しており、３位に結合したものと４位に結合したものの混合物であってもよい。すなわち、この場合、有機シランは、下記式（１−２）、（１−３）、（２−２）及び（２−３）で表される化合物からなる群から選択される少なくとも１種であり、より詳細な実施形態として、式（１−２）の化合物と式（１−３）の化合物との混合物、又は、式（２−２）の化合物と式（２−３）の化合物との混合物である。
【化７】
2014177430.tif 000008
【００２７】
式（１−２）、（１−３）、（２−２）及び（２−３）において、Ｘ２、Ｘ３、Ａ１及びＡ２はそれぞれ上記式（１）及び（２）中のＸ２、Ｘ３、Ａ１及びＡ２と同じである。
【００２８】
本実施形態に係る有機シランは、下記式（３）で表される化合物と、下記式（４）〜（８）で表される化合物からなる群から選択された少なくとも１種の化合物と、を反応させることにより合成することができる。
【化８】
2014177430.tif 000009
【００２９】
式（３）〜（８）において、Ｘ１、Ｘ２、Ｘ３、Ｒ１、Ｒ２、Ｒ３、Ｒ４、Ｒ５、Ｒ６、Ｒ７、Ｒ８、Ｒ９、Ｒ１０、Ｒ１１、Ｒ１２、Ｒ１３、Ｒ１４、Ｒ１５及びｘはそれぞれ上記式（１）及び（２）中のＸ１、Ｘ２、Ｘ３、Ｒ１、Ｒ２、Ｒ３、Ｒ４、Ｒ５、Ｒ６、Ｒ７、Ｒ８、Ｒ９、Ｒ１０、Ｒ１１、Ｒ１２、Ｒ１３、Ｒ１４、Ｒ１５及びｘと同じである。また、ｍは１〜２２の整数であり、ｎは３〜４５の整数である。
【００３０】
式（３）で表される化合物が炭素−炭素二重結合を２つ有する化合物であり、式（４）〜（８）で表される化合物がメルカプト基を有する化合物である。この反応では、式（３）の化合物の２つの炭素−炭素二重結合に対し、式（４）〜（８）の化合物のメルカプト基を、エン−チオール反応させることにより結合させる。このようにエン−チオール反応を用いることにより、簡単かつ高収率にて、実施形態の有機シランを製造することができる。なお、上記式（１）の化合物と式（２）の化合物のいずれが生成されるかについては、式（３）のＸ２及びＸ３の種類によって異なり、式（１）の化合物と式（２）の化合物のいずれか一方、又は両者の混合物が生成される。
【００３１】
本実施形態では、アルコキシシリル基を有する有機シランを生成するため、メルカプト基を有する化合物として、式（４）で表される化合物を単独で用いるか、又は式（４）で表される化合物とともに式（５）〜（８）で表される化合物の少なくとも１種を用いる。式（４）の化合物を単独で用いる場合、式（３）の化合物に対して式（４）の化合物を２倍のモル量で反応させれば、式（３）の２つの炭素−炭素二重結合に対してエン−チオール反応が生じ、上記Ａ１及びＡ２ともに−ＣｘＨ２ｘ−ＳｉＲ１Ｒ２Ｒ３となる。
【００３２】
一方、式（４）の化合物とともに式（５）〜（８）の化合物の少なくとも１種を用いた場合、上記Ａ１及びＡ２の一方が−ＣｘＨ２ｘ−ＳｉＲ１Ｒ２Ｒ３となり、他方が炭素数１〜２２の飽和もしくは不飽和アルキル基、ベンズイミダゾール基、ベンゾチアゾール基又はイミダゾール基となる。この場合、式（３）の化合物に対し、式（４）の化合物を先に反応させ、その後、得られた化合物に式（５）〜（８）の化合物を反応させてもよく、あるいはまた、式（５）〜（８）の化合物を先に反応させ、その後、得られた化合物に式（４）の化合物を反応させてもよい。一実施形態によれば、式（３）の化合物と式（４）の化合物を等モルで反応させた後、得られた化合物に式（５）〜（８）の化合物のいずれかを等モルで反応させてもよい。式（３）の化合物においては、シクロヘキセンの環状部の炭素−炭素二重結合よりも、その置換基である−ＣＸ３＝ＣＨＸ２の方がエン−チオール反応に対する反応性が高い。そのため、式（４）の化合物を先に反応させることにより、フィラーとの結合部位であるアルコキシシリル基をより確実に分子内に組み込むことができる。
【００３３】
式（３）の化合物の具体例としては、４−ビニル−１−シクロヘキセン、又はリモネン（即ち、１−メチル−４−（１−メチルエテニル）シクロヘキセン）などが挙げられる。ここで、該化合物としてリモネンを用いた場合、エン−チオール反応により上記式（１−１）及び／又は（２−１）で表される化合物が得られ、特には式（１−１）で表される化合物が得られる（式中、Ｘ11はメチル基、Ｘ２は水素原子、Ｘ３はメチル基）。また、４−ビニル−１−シクロヘキセンを用いた場合、上記式（１−２）、（１−３）、（２−２）又は（２−３）で表される化合物の少なくとも１種の化合物が得られ、特には式（２−２）の化合物と式（２−３）の化合物の混合物が得られる（式中、Ｘ２とＸ３はともに水素原子）。
【００３４】
式（４）の化合物としては、公知の種々のメルカプトシランカップリング剤を用いることができ、具体例としては、（３−メルカプトプロピル）トリエトキシシラン、（３−メルカプトプロピル）トリメトキシシラン、（３−メルカプトプロピル）メチルジメトキシシラン、（３−メルカプトプロピル）ジメチルメトキシシラン、又は、メルカプトエチルトリエトキシシランなどが挙げられる。
【００３５】
式（５）の化合物の具体例としては、エタンチオール、ｎ−プロパンチオール、ｉ−プロパンチオール、ｎ−ブタンチオール、ｉ−ブタンチオール、ｔ−ブタンチオール、ｎ−ペンタンチオール、ｎ−ヘキサンチオール、ｎ−ヘプタンチオール、ｎ−オクタンチオール、２−エチルヘキサンチオール、１−ドデカンチオール、１−オクタデカンチオール、１−ヘキサデカンチオール、又は１−エイコサンチオールなどのアルカンチオールが挙げられ、また、これらの分子中に二重結合を含むアルケンチオールが挙げられ、更に、末端にアリル基やビニル基を持つチオールでもよい。ｍは、より好ましくは１〜１８であり、更に好ましくは３〜１０である。ｎは、より好ましくは３〜３７であり、更に好ましくは７〜２１である。なお、式（５）中のＣｍＨｎ−に二重結合がある場合、式（５）の化合物同士でのエン−チオール反応が懸念されるが、式（５）の化合物を反応系に徐々に添加することにより、式（５）の化合物同士の反応を抑えることができる。
【００３６】
式（６）で表されるベンズイミダゾール化合物の具体例としては、２−メルカプトベンズイミダゾール；  ２−メルカプト−５−メチルベンズイミダゾール、２−メルカプト−４−メチルベンズイミダゾールなどの２−メルカプトメチルベンズイミダゾールなどが挙げられる。
【００３７】
式（７）で表されるベンゾチアゾール化合物の具体例としては、２−メルカプトベンゾチアゾール；  ２−メルカプト−５−メチルベンゾチアゾール、２−メルカプト−４−メチルベンゾチアゾールなどの２−メルカプトメチルベンゾチアゾールなどが挙げられる。
【００３８】
式（８）で表されるイミダゾール化合物の具体例としては、２−メルカプトイミダゾール、１−メチルイミダゾール−２−チオールなどが挙げられる。
【００３９】
上記エン−チオール反応に際しては、ラジカル発生剤を反応触媒として用いることが好ましい。但し、紫外線（ＵＶ）を照射することによるラジカル反応であってもよい。ラジカル発生剤としては、アゾ化合物、有機過酸化物などが挙げられ、熱によりラジカルが発生するものや光照射によりラジカルが発生するものが含まれる。アゾ化合物の例としては、アゾビスイソブチロニトリル（ＡＩＢＮ）、１，１’−アゾビス（シクロヘキサンカルボニトリル）（ＡＢＣＮ）などが挙げられる。有機過酸化物の例としては、ジ−ｔｅｒｔ−ブチルペルオキシド、ｔｅｒｔ−ブチルヒドロペルオキシド、過酸化ベンゾイル、メチルエチルケトンペルオキシドなどが挙げられる。
【００４０】
上記エン−チオール反応は、より詳細には、式（３）で表される化合物と、式（４）〜（８）で表される化合物と、ラジカル発生剤を、トルエンなどの有機溶剤とともに混合し、ラジカルが発生する条件に保持することにより行うことができる。特に限定するものではないが、反応温度は５０〜１２０℃であることが好ましい。
【００４１】
本実施形態に係る有機シランは、無機材料と有機材料を結合させるシランカップリング剤として用いることができる。すなわち、実施形態に係るシランカップリング剤は、上記式（１）及び／又は（２）で表される有機シランを含むものである。
【００４２】
上記実施形態に係る有機シランは、モノスルフィド結合（−Ｃ−Ｓ−Ｃ−）を分子内に有しており、この部分が熱により開裂してジエン系ポリマー等のポリマーと反応するか、又は少なくともモノスルフィド結合を有することでポリマーと相互作用するものと考えられる。また、該有機シランは、アルコキシシリル基を分子内に有しており、この部分がシリカなどの無機フィラー（無機材料）と反応することができる。そのため、ポリマーと無機フィラーを結合（架橋）させることができるので、各種ポリマー組成物においてシランカップリング剤として用いることにより、無機フィラーの分散性を向上させて、ポリマー組成物の特性を改良することができる。また、モノスルフィド結合を持つものであるため、特にエラストマー組成物に用いたときに、スコーチが生じにくく、耐スコーチ性能を向上することができる。ここで、無機フィラーとしては、特に限定されないが、シリカやアルミナなど、粒子表面にＯＨ基を有するものが好ましい。なお、本実施形態の有機シランがモノスルフィドシランでありながら、良好なカップリング効果を発揮する理由は必ずしも明らかではないが、分子内にシクロヘキサン環を含む特有の構造を持つためと考えられる。
【００４３】
上記有機シランを配合するポリマー組成物としては特に限定されないが、ポリマー成分としてジエン系ポリマーを用いたエラストマー組成物であることが好ましい。エラストマー組成物の用途としても特に限定されず、タイヤ用、防振ゴム用、コンベアベルト用などの各種エラストマー部材に用いることができる。
【００４４】
エラストマー組成物に用いる場合、エラストマー成分（即ち、ポリマー成分）としては、例えば、天然ゴム（ＮＲ）、合成イソプレンゴム（ＩＲ）、ブタジエンゴム（ＢＲ）、スチレンブタジエンゴム（ＳＢＲ）、ニトリルゴム（ＮＢＲ）、クロロプレンゴム（ＣＲ）、ブチルゴム（ＩＩＲ）、スチレン−イソプレン共重合体ゴム、ブタジエン−イソプレン共重合体ゴム、スチレン−イソプレン−ブタジエン共重合体ゴム等のジエン系ゴムが好適なものとして挙げられ、これらはいずれか１種単独で又は２種以上組み合わせて用いることができる。なお、ジエン系ゴムとしては、主鎖中又は末端が変性されたものであってもよく、例えば、ＮＲ、ＩＲ、ＢＲ、ＳＢＲの主鎖中又は末端が、アルコキシ基、カルボニル基、水酸基、アミノ基及びエポキシ基などの少なくとも１種の官能基で変性されていてもよい。
【００４５】
該エラストマー組成物には、エラストマー成分とともに、シリカなどの無機フィラーが配合される。無機フィラーの配合量は特に限定されないが、エラストマー成分１００質量部に対して１０〜２００質量部であることが好ましく、より好ましくは３０〜１２０質量部である。また、上記有機シランの配合量も特に限定されないが、無機フィラー１００質量部に対して２〜２０質量部であることが好ましい。該エラストマー組成物には、その他の配合剤として、軟化剤、可塑剤、老化防止剤、亜鉛華、ステアリン酸、硫黄などの加硫剤、加硫促進剤など、エラストマー組成物において一般に使用される各種添加剤を配合することもできる。
【実施例】
【００４６】
以下、本発明の実施例を示すが、本発明はこれらの実施例に限定されるものではない。
【００４７】
＜有機シランの合成＞
［実施例１］
（３−メルカプトプロピル）トリエトキシシラン（東京化成工業（株）製）１５０ｇ、リモネン（東京化成工業（株）製）４２．９ｇ、２，２’−アゾビス（イソブチロニトリル）（和光純薬工業（株）製）４．４９ｇおよびトルエン３００ｍｌを、ナスフラスコ内で混合し、窒素ガスで３０分間バブリングした後、７０℃で６時間反応させた。その後、反応溶液を濃縮し、１８７ｇの無色の液体を得た（収率：９７％）。反応式は、以下の通りであり、下記化学式で表される(3-((2-(4-メチル-3-((3-(トリエトキシシリル)プロピル)チオ)シクロヘキシル)プロパン-2-イル)チオ)プロピル)トリエトキシシラン：(3-((2-(4-methyl-3-((3-(triethoxysilyl)propyl)thio)cyclohexyl)propan-2-yl)thio)propyl)triethoxysilane（有機シラン１）が得られた。
【００４８】
【化９】
2014177430.tif 000010
【００４９】
以下のＮＭＲ結果から、生成物が上記化学式で表される有機シラン１であることを同定した。
【００５０】
1H NMR (400MHz CDCl3, δ in ppm)： 1.21(t, 18H, -Si-(O-CH2-CH3)3), 3.83(q, 12H, -Si-(O-CH2-CH3)3), 0.58(t, 4H, -CH2-Si-(O-CH2-CH3)3), 1.7(m, 4H, -S-CH2-CH2-CH2-Si-), 2.60(t, 4H, -S-CH2-CH2-CH2-Si-), 1.38(ｓ, 6H, -C(CH3)2-S-), 1.89(m, 1H, cyclohexane CH), 1.27-1.52(m, 4H, cyclohexane CH2), 1.61-1.86(m, 2H, cyclohexane CH2), 1.88(m 1H, cyclohexane CH), 2.47(m 1H, cyclohexane CH), 0.96(s, 3H, 4-methylcyclohexane CH3). 
13C NMR (400MHz CDCl3, δ in ppm)： 18.4(-Si-(O-CH2-CH3)3), 58.4(-Si-(O-CH2-CH3)3), 15.6(-CH2-Si-(O-CH2-CH3)3), 17.4(-S-CH2-CH2-CH2-Si-), 31.7(-S-CH2-CH2-CH2-Si-), 25.9(-C(CH3)2-S-), 44.8(-C(CH3)2-S-), 43.8(cyclohexane CH), 24.6(cyclohexane CH2), 30.2(cyclohexane CH2), 32.5(cyclohexane CH2), 37.6(cyclohexane CH), 57.0(cyclohexane CH), 17.4(4-methylcyclohexane CH3).
【００５１】
［実施例２］
（３−メルカプトプロピル）トリエトキシシラン（東京化成工業（株）製）１５０ｇ、４−ビニル−1−シクロヘキセン（東京化成工業（株）製）３４．０ｇ、２，２’−アゾビス（イソブチロニトリル）（和光純薬工業（株）製）４．５０ｇおよびトルエン３００ｍｌを、ナスフラスコ内で混合し、窒素ガスで３０分間バブリングした後、７０℃で６時間反応させた。その後、反応溶液を濃縮し、１７７ｇの無色の液体を得た（収率：９６％）。反応式は、以下の通りであり、下記化学式で表される(3-((2-(3-((3-(エトキシシリル)プロピル)チオ)シクロヘキシル)エチル)チオ)プロピル)トリエトキシシラン：(3-((2-(3-((3-(triethoxysilyl)propyl)thio)cyclohexyl)ethyl)thio)propyl)triethoxysilane（有機シラン2-1）と(3-((2-(4-((3-(エトキシシリル)プロピル)チオ)シクロヘキシル)エチル)チオ)プロピル)トリエトキシシラン：(3-((2-(4-((3-(triethoxysilyl)propyl)thio)cyclohexyl)ethyl)thio)propyl)triethoxysilane（有機シラン2-2）との混合物からなる有機シラン２が得られた。
【００５２】
【化１０】
2014177430.tif 000011
【００５３】
以下のＮＭＲ結果から、生成物が上記化学式で表される有機シラン２であることを同定した。
【００５４】
・有機シラン2-1
1H NMR (400MHz CDCl3, δ in ppm)： 1.21(t, 18H, -Si-(O-CH2-CH3)3), 3.83(q, 12H, -Si-(O-CH2-CH3)3), 0.58(t, 4H, -CH2-Si-(O-CH2-CH3)3), 1.7(m, 4H, -S-CH2-CH2-CH2-Si-), 2.44(m, 4H, -S-CH2-CH2-CH2-Si-), 2.60(m, 2H, -CH2-CH2-S-), 1.62(m, 2H, -CH2-CH2-S-), 1.43(m, 1H, cyclohexane CH), 1.27-1.52(m, 2H, cyclohexane CH2), 1.43-1.53(m, 2H, cyclohexane CH2), 1.61-1.86(m, 2H, cyclohexane CH2), 1.65-1.90(m, 2H, cyclohexane CH2), 2.48(m 1H, cyclohexane CH) 
13C NMR (400ＭＨｚ  CDCl3, δ in ppm)： 18.4(-Si-(O-CH2-CH3)3), 58.4(-Si-(O-CH2-CH3)3), 15.6(-CH2-Si-(O-CH2-CH3)3), 16.8(-S-CH2-CH2-CH2-Si-), 36.4(-S-CH2-CH2-CH2-Si-), 31.0(-CH2-CH2-S-), 31.6(-CH2-CH2-S-), 31.8(cyclohexane CH), 18.1(cyclohexane CH2), 32.5(cyclohexane CH2), 34.9(cyclohexane CH2) 40.4(cyclohexane CH2), 40.0(cyclohexane CH),
【００５５】
・有機シラン2-2
1H NMR (400MHz CDCl3, δ in ppm)： 1.21(t, 18H, -Si-(O-CH2-CH3)3), 3.83(q, 12H, -Si-(O-CH2-CH3)3), 0.58(t, 4H, -CH2-Si-(O-CH2-CH3)3), 1.7(m, 4H, -S-CH2-CH2-CH2-Si-), 2.44(m, 4H, -S-CH2-CH2-CH2-Si-), 2.60(m, 2H, -CH2-CH2-S-), 1.62(m, 2H, -CH2-CH2-S-), 1.43(m, 1H, cyclohexane CH), 1.27-1.52(m, 4H, cyclohexane CH2), 1.65-1.90(m, 4H, cyclohexane CH2), 2.48(m 1H, cyclohexane CH). 
13C NMR (400MHz CDCl3, δ in ppm)： 18.4(-Si-(O-CH2-CH3)3), 58.4(-Si-(O-CH2-CH3)3), 15.6(-CH2-Si-(O-CH2-CH3)3), 16.8(-S-CH2-CH2-CH2-Si-), 36.4(-S-CH2-CH2-CH2-Si-), 31.0(-CH2-CH2-S-), 32.0(-CH2-CH2-S-), 34.7(cyclohexane CH), 29.6(cyclohexane CH2), 32.4(cyclohexane CH2), 42.5(cyclohexane CH).
【００５６】
［実施例３］
（３−メルカプトプロピル）トリエトキシシラン（東京化成工業（株）製）１５０ｇ、リモネン（東京化成工業（株）製）８５．７ｇ、２，２’−アゾビス（イソブチロニトリル）（和光純薬工業（株）製）８．９９ｇおよびトルエン３００ｍｌを、ナスフラスコ内で混合し、窒素ガスで３０分間バブリングした後、７０℃で６時間反応させた。その後、反応溶液を濃縮し、２２７ｇの無色の液体を得た（収率：９７％）。得られた化合物１５０ｇに対し、１−ヘキサンチオール（和光純薬工業（株）製）４７．２ｇ、２，２’−アゾビス（イソブチロニトリル）（和光純薬工業（株）製）５．７２ｇおよびトルエン３００ｍｌをナスフラスコ内で混合し、窒素ガスで３０分間バブリングした後、７０℃で６時間反応させた。その後、反応溶液を濃縮し、１８６．４ｇの無色の液体が得られた（収率：９５％）。反応式は、以下の通りであり、下記化学式で表される(3-((2-(3-ヘキシルチオ)-4-メチルシクロヘキシル)プロパン-2-イル)チオ)プロピル)トリエトキシシラン：(3-((2-(3-(hexylthio)-4-methylcyclohexyl)propan-2-yl)thio)propyl)triethoxysilane（有機シラン３）が得られた。
【００５７】
【化１１】
2014177430.tif 000012
【００５８】
以下のＮＭＲ結果から、生成物が上記化学式で表される有機シラン３であることを同定した。
【００５９】
1H NMR (400MHz CDCl3, δ in ppm)： 1.21(t, 9H, -Si-(O-CH2-CH3)3), 3.83(q, 6H, -Si-(O-CH2-CH3)3), 0.58(t, 2H, -CH2-Si-(O-CH2-CH3)3), 1.7(m, 2H, -S-CH2-CH2-CH2-Si-), 2.60(t, 2H, -S-CH2-CH2-CH2-Si-), 1.38(s, 6H, -C(CH3)2-S-), 1.69(m, 1H, cyclohexane CH), 1.27-1.52(m, 4H, cyclohexane CH2), 1.61-1.86(m, 2H, cyclohexane CH2), 1.88(m 1H, cyclohexane CH), 2.47(m 1H, cyclohexane CH), 0.96(s, 3H, 4-methylcyclohexane CH3), 2.60(t, 2H, CH3-CH2-CH2-CH2-CH2-CH2-S-), 1.66(m, 2H, CH3-CH2-CH2-CH2-CH2-CH2-S-), 1.42(m, 2H, CH3-CH2-CH2-CH2-CH2-CH2-S-), 1.29(m, 2H, CH3-CH2-CH2-CH2-CH2-CH2-S-), 1.31(m, 2H, CH3-CH2-CH2-CH2-CH2-CH2-S-), 0.88(t, 3H, CH3-CH2-CH2-CH2-CH2-CH2-S-). 
13C NMR (400MHｚ CDCl3, δ in ppm)： 18.4(-Si-(O-CH2-CH3)3), 58.4(-Si-(O-CH2-CH3)3), 15.6(-CH2-Si-(O-CH2-CH3)3), 17.4(-S-CH2-CH2-CH2-Si-), 31.7(-S-CH2-CH2-CH2-Si-), 25.9(-C(CH3)2-S-), 44.8(-C(CH3)2-S-), 43.8(cyclohexane CH), 24.6(cyclohexane CH2), 30.2(cyclohexane CH2), 32.5(cyclohexane CH2), 37.6(cyclohexane CH), 57.0(cyclohexane CH), 17.4(4-methylcyclohexane CH3), 36.7(CH3-CH2-CH2-CH2-CH2-CH2-S-), 30.9(CH3-CH2-CH2-CH2-CH2-CH2-S-), 28.2(CH3-CH2-CH2-CH2-CH2-CH2-S-), 31.1(CH3-CH2-CH2-CH2-CH2-CH2-S-), 22.7(CH3-CH2-CH2-CH2-CH2-CH2-S-), 14.1(CH3-CH2-CH2-CH2-CH2-CH2-S-).
【００６０】
［実施例４］
（３−メルカプトプロピル）トリエトキシシラン（東京化成工業（株）製）１５０ｇ、リモネン（東京化成工業（株）製）８５．７ｇ、２，２’−アゾビス（イソブチロニトリル）（和光純薬工業（株）製）８．９９ｇおよびエタノール３００ｍｌを、ナスフラスコ内で混合し、窒素ガスで３０分間バブリングした後、７０℃で６時間反応させた。その後、反応溶液を濃縮し、２２７ｇの無色の液体を得た（収率：９７％）。得られた化合物１５０ｇに対し、メルカプトベンズイミダゾール（和光純薬工業（株）製）６０．１ｇ、２，２’−アゾビス（イソブチロニトリル）（和光純薬工業（株）製）５．７２ｇおよびエタノール３００ｍｌをナスフラスコ内で混合し、窒素ガスで３０分間バブリングした後、７０℃で６時間反応させた。その後、反応溶液を濃縮し、１９７ｇの白色の固体が得られた（収率：９４％）。反応式は、以下の通りであり、下記化学式で表される2-((2-メチル-5-(2-((3-(トリエトキシシリル)プロピル)チオ)プロパン-2-イル)シクロヘキシル)チオ)-1H-ベンズイミダゾール：2-((2-methyl-5-(2-((3-(triethoxysilyl)propyl)thio)propan-2-yl)cyclohexyl)thio)-1H-benzimidazole（有機シラン４）が得られた。
【００６１】
【化１２】
2014177430.tif 000013
【００６２】
以下のＮＭＲ結果から、生成物が上記化学式で表される有機シラン４であることを同定した。
【００６３】
1H NMR (400MHz CDCl3, δ in ppm)： 1.21(t, 9H, -Si-(O-CH2-CH3)3), 3.83(q, 6H, -Si-(O-CH2-CH3)3), 0.58(t, 2H, -CH2-Si-(O-CH2-CH3)3), 1.7(m, 2H, -S-CH2-CH2-CH2-Si-), 2.60(t, 2H, -S-CH2-CH2-CH2-Si-), 1.38(s, 6H, -C(CH3)2-S-), 1.69(m, 1H, cyclohexane CH), 1.27-1.52(m, 4H, cyclohexane CH2), 1.64-1.89(m, 2H, cyclohexane CH2), 1.88(m 1H, cyclohexane CH), 2.47(m 1H, cyclohexane CH), 0.96(s, 3H, 4-methylcyclohexane CH3), 5.0(s 1H, benzimidazole NH), 7.22-7.59(m 4H, benzimidazole CH). 
13C NMR (400MHｚ  CDCl3, δ in ppm) ： 18.4(-Si-(O-CH2-CH3)3), 58.4(-Si-(O-CH2-CH3)3), 15.6(-CH2-Si-(O-CH2-CH3)3), 17.4(-S-CH2-CH2-CH2-Si-), 31.7(-S-CH2-CH2-CH2-Si-), 25.9(-C(CH3)2-S-), 44.8(-C(CH3)2-S-), 43.8(cyclohexane CH), 24.6(cyclohexane CH2), 30.2(cyclohexane CH2), 32.1(cyclohexane CH2), 37.2(cyclohexane CH), 42.9(cyclohexane CH), 17.4(4-methylcyclohexane CH3), 147.1(benzimidazole C-S-), 138.9(benzimidazole C-N), 115.2(benzimidazole CH), 123.0(benzimidazole CH).
【００６４】
［実施例５］
（３−メルカプトプロピル）トリエトキシシラン（東京化成工業（株）製）１５０ｇ、リモネン（東京化成工業（株）製）８５．７ｇ、２，２’−アゾビス（イソブチロニトリル）（和光純薬工業（株）製）８．９９ｇおよびエタノール３００ｍｌを、ナスフラスコ内で混合し、窒素ガスで３０分間バブリングした後、７０℃で６時間反応させた。その後、反応溶液を濃縮し、２２７ｇの無色の液体を得た（収率：９７％）。得られた化合物１５０ｇに対し、１−メチルイミダゾール−２−チオール（和光純薬工業（株）製）４５．７ｇ、２，２’−アゾビス（イソブチロニトリル）（和光純薬工業（株）製）１．９１ｇおよびエタノール３００ｍｌをナスフラスコ内で混合し、窒素ガスで３０分間バブリングした後、７０℃で６時間反応させた。その後、反応溶液を濃縮し、１８５ｇの白色の固体が得られた（収率：９５％）。反応式は、以下の通りであり、下記化学式で表される1-メチル-2-((2-メチル-5-(2-((3-(トリエトキシシリル)プロピル)チオ)プロパン-2-イル)シクロヘキシル)チオ)-1H-イミダゾール：1-methyl-2-((2-methyl-5-(2-((3-(triethoxysilyl)propyl)thio)propan-2-yl)cyclohexyl)thio)-1H-imidazole（有機シラン５）が得られた。
【００６５】
【化１３】
2014177430.tif 000014
【００６６】
以下のＮＭＲ結果から、生成物が上記化学式で表される有機シラン５であることを同定した。
【００６７】
1H NMR (400MHz CDCl3, δ in ppm)： 1.21(t, 9H, -Si-(O-CH2-CH3)3), 3.83(q, 6H, -Si-(O-CH2-CH3)3), 0.58(t, 2H, -CH2-Si-(O-CH2-CH3)3), 1.7(m, 2H, -S-CH2-CH2-CH2-Si-), 2.60(t, 2H, -S-CH2-CH2-CH2-Si-), 1.38(ｓ, 6H, -C(CH3)2-S-), 1.69(m, 1H, cyclohexane CH), 1.27-1.52(m, 4H, cyclohexane CH2), 1.64-1.89(m, 2H, cyclohexane CH2), 1.88(m 1H, cyclohexane CH), 2.47(m 1H, cyclohexane CH), 0.96(s, 3H, 4-methylcyclohexane CH3), 6.94(m 1H, imidazole CH), 7.23(m 1H, imidazole CH), 3.61(s 3H, imidazole CH3). 
13C NMR (400MHz CDCl3, δ in ppm)： 18.4(-Si-(O-CH2-CH3)3), 58.4(-Si-(O-CH2-CH3)3), 15.6(-CH2-Si-(O-CH2-CH3)3), 17.4(-S-CH2-CH2-CH2-Si-), 31.7(-S-CH2-CH2-CH2-Si-), 25.9(-C(CH3)2-S-), 44.8(-C(CH3)2-S-), 43.8(cyclohexane CH), 24.6(cyclohexane CH2), 30.2(cyclohexane CH2), 32.1(cyclohexane CH2), 37.2(cyclohexane CH), 43.2(cyclohexane CH), 17.4(4-methylcyclohexane CH3), 142.9(imidazole C-S-), 128.1(imidazole CH), 122.5(imidazole CH), 33.5(imidazole CH3).
【００６８】
＜エラストマー組成物の評価＞
バンバリーミキサーを使用し、下記表１に示す配合（質量部）に従って、まず、第一混合段階で、エラストマー成分に対し硫黄及び加硫促進剤を除く他の配合剤を添加し混練し（排出温度＝１６０℃）、次いで、得られた混練物に、最終混合段階で、硫黄と加硫促進剤を添加し混練して（排出温度＝９０℃）、エラストマー組成物を調製した。表１中の各成分の詳細は、以下の通りである。
【００６９】
・ＳＢＲ：ランクセス株式会社製「ＶＳＬ５０２５−０ＨＭ」
・ＢＲ：宇部興産株式会社製「ＢＲ１５０Ｂ」
・シランカップリング剤Ａ：ビス（３−トリエトキシシリルプロピル）テトラスルフィド、エボニック・デグサ社製「Ｓｉ６９」
・有機シラン１：実施例１で合成したもの
・有機シラン２：実施例２で合成したもの
・有機シラン３：実施例３で合成したもの
・有機シラン４：実施例４で合成したもの
・有機シラン５：実施例５で合成したもの
・シリカ：東ソー・シリカ株式会社製「ニップシールＡＱ」
・カーボンブラック：三菱化学株式会社製「ダイアブラックＮ３４１」
・オイル：昭和シェル石油株式会社製「エキストラクト４号Ｓ」
・亜鉛華：三井金属鉱業株式会社製「亜鉛華１号」
・老化防止剤：住友化学株式会社製「アンチゲン６Ｃ」
・ステアリン酸：花王株式会社製「ルナックＳ−２０」
・ワックス：日本精鑞株式会社製「ＯＺＯＡＣＥ０３５５」
・硫黄：鶴見化学工業株式会社製「５％油入微粉末硫黄」
・加硫促進剤：住友化学株式会社製「ソクシノールＣＺ」
【００７０】
得られた各エラストマー組成物について、耐スコーチ性能を評価するとともに、１６０℃×２０分で加硫して所定形状の試験片を作製して発熱特性を評価した。各評価方法は以下の通りである。
【００７１】
・耐スコーチ性能：ＪＩＳ  Ｋ６３００に準拠して東洋精機（株）製ロータレスムーニー測定機を用い、未加硫組成物を１２５℃で１分間予熱後、最低粘度Ｖｍより５ムーニー単位上昇するのに要した時間ｔ５を測定し、比較試験例３の値を１００とした指数で示した。指数が大きいほど、スコーチタイムが長く、耐スコーチ性能に優れることを意味する。
【００７２】
・発熱特性：東洋精機株式会社製の粘弾性試験機を用いて、初期歪み１０％、動的歪み１％、周波数１０Ｈｚ、温度６０℃の条件下で損失係数ｔａｎδを測定し、比較試験例３の値を１００とした指数で示した。指数が小さいほど、ｔａｎδの値が小さく、発熱しにくく、従って、フィラー分散性の向上により発熱特性に優れることを意味する。
【００７３】
【表１】
2014177430.tif 000015
【００７４】
結果は、表１に示す通りである。試験例１〜７に示すように、シランカップリング剤として実施例に係る有機シランを配合した場合、ポリスルフィドシランを配合した比較試験例２〜４に対して、同配合量で比較して、発熱特性が改善されており、また耐スコーチ性能も良好であった。
【産業上の利用可能性】
【００７５】
本発明に係る有機シランは、例えば、無機材料と有機材料を結合させるシランカップリング剤として用いることができる。